СЫРЬЕВАЯ СМЕСЬ ДЛЯ ИЗГОТОВЛЕНИЯ КЕРАМЗИТА
CRUDE MIXTURE FOR MAKING EXPANDED CLAY

Изобретение относится к составам сырьевых смесей, которые могут быть использованы для изготовления керамзита.
Известна сырьевая смесь, содержащая, мас.%: глинистое сырье 96,5-98,0; остаточный продукт фильтрации нефтепродуктов нафтенового основания на алюмосиликате 1,5-2,0; тяжелые углеводороды очистных сооружений нефтеперерабатывающих предприятий 0,5-1,5 [1]. Прочность керамзита из такой сырьевой смеси составляет 2-2,3 МПа.
Задачей изобретения является повышение прочности керамзита.
Технический результат достигается тем, что сырьевая смесь для изготовления керамзита, включающая глинистое сырье, в качестве глинистого сырья содержит кирпичную глину и дополнительно - кварцевый песок, каолин, сухой торф и соляровое масло при следующем соотношении компонентов, мас. %: кирпичная глина 91,0-94,0; кварцевый песок 5,0-7,0; каолин 0,2-0,3; сухой торф 0,5-1,5; соляровое масло 0,2-0,3.
В таблице приведены составы сырьевой смеси для изготовления керамзита.
2
2
3
2
3
3
2
2
2
3
2
3
В составе сырьевой смеси возможно использование любых кирпичных глин и каолинов. Например, могут быть использованы: глины, характеризующиеся следующим химическим составом, мас.%: SiO 52,0-75,1; AlO 12,67-21,94; FeO 2,7-6,44; CaO 1,76-7,07; MgO 1,08-5,42; SO 0,87; п.п.п. 3,01-4,2; каолин, характеризующийся следующим химическим составом, мас.%: SiO 46,02-46,5; TiO 0,47-0,52; AlO 38,69-40,17; FeO 0,55-0,92; CaO 0,05-0,19; п.п.п. 13,34-13,97.
Компоненты дозируют в требуемых количествах, смешивают и готовят сырьевую смесь с влажностью 18-24%. Из сырьевой смеси формуют гранулы, которые сушат и обжигают при температуре 960-1010°C.
Источники информации
1. SU 1537661, C04B 14/12, 43/18, 1990.